Patent PL-416545-A1 (PL)
Inventor: SALETNIK PAWEŁ
IPC: F26B21/06
Filed: 2016-03-19
Abstract: Sposób suszenia surowca drzewnego o wilgotności początkowej > 40% w komorze suszarniczej wyposażonej w urządzenia kontrolno-pomiarowe wilgotności równowagowej i temperatury powietrza, z zamocowanymi elektrodami pomiarowymi wilgotności drewna w wybranych próbkach charakteryzuje się tym, że w pierwszej fazie przeprowadzany jest pierwszy proces przegrzewania, będący dezynfekcją drewna w temperaturze 55°C (w tolerancji +5°C, -1°C) oraz wilgotności względnej powietrza na poziomie 95%, w czasie 1 godziny na każde 10 mm grubości drewna, przy czym nagrzewanie komory odbywa się w tempie od 3 do 5°C/godzinę, zależnie od grubości suszonego drewna, a przy tym kominki są zamknięte a przepływ powietrza wynosi 1-2 m/s, a po upływie zadanego czasu, zostają wyłączone wentylatory, ustaje przepływ powietrza i następuje otwarcie kominków wlotowo-wylotowych i przy pomocy grawitacji następuje schładzanie komory do temperatury pierwszego etapu właściwego suszenia, po czym następuje druga faza będąca pierwszym etapem właściwego suszenia, trwającym 3 dni, w której następuje suszenie rozpoczynające się powyżej 40% wilgotności drewna w temperaturze 28°C oraz wilgotności równowagowej powietrza 17,6% przy przepływie powietrza na poziomie 1-2 m/s, a następnie rozpoczyna się trzecia faza, będąca drugim procesem przegrzewania, będącym dezynfekcją drewna w temperaturze 55°C (w tolerancji +5°C, -1°C) oraz wilgotności względnej powietrza na poziomie 95%, w czasie 1 godziny na każde 10 mm grubości drewna, przy czym nagrzewanie komory odbywa się w tempie od 3 do 5°C/godzinę, a przy tym kominki są zamknięte, a przepływ powietrza utrzymuje się na poziomie 1-2 m/s, a po upływie tego czasu, zostają wyłączone wentylatory, ustaje przepływ powietrza i następuje otwarcie kominków wlotowo-wylotowych, a dalej przy pomocy grawitacji następuje schładzanie komory do temperatury 28°C, po czym następuje czwarta faza będąca drugim etapem właściwego suszenia, rozpoczynającym się powyżej 40% wilgotności drewna w temperaturze 28°C oraz wilgotności równowagowej powietrza 16,7%, przy przepływie powietrza na poziomie 1-2 m/s, trwającym od kilkunastu do kilkudziesięciu dni, do czasu osiągnięcia przez drewno wilgotności na poziomie 26%, a po tym następuje piąta faza podzielona na kolejne etapy, w których następuje zmiana warunków panujących w komorze, i tak w pierwszym etapie na poziomie 26% wilgotności drewna parametry suszenia zostają zmienione na temperaturę 30°C i wilgotność równowagową powietrza 15,3% przy przepływie powietrza 1-2 m/s, w drugim etapie na poziomie 24% wilgotności drewna parametry suszenia zostają zmienione na temperaturę 32°C, wilgotność równowagową powietrza 13,3% i przepływ powietrza 1-2 m/s, w trzecim etapie przy wilgotności drewna na poziomie 22% parametry suszenia zostają zmienione na temperaturę 35°C, wilgotność równowagową powietrza 11,6% i przepływ powietrza 1-2 m/s, w czwartym etapie przy wilgotności drewna 20% parametry suszenia zostają zmienione na temperaturę 40°C, wilgotność równowagową powietrza 10,0% i przepływ powietrza 1-2 m/s, w piątym etapie przy wilgotności na poziomie 18% parametry suszenia zostają zmienione na temperaturę 46°C, wilgotność równowagową powietrza 8,6% i przepływ powietrza 1-2 m/s, w szóstym etapie przy 14% wilgotności drewna parametry suszenia zostają zmienione na temperaturę 52°C, wilgotność równowagową powietrza 6,7% i przepływ powietrza 1-2 m/s, w siódmym etapie przy wilgotności na poziomie 10% parametry suszenia zostają zmienione na temperaturę 58°C, wilgotność równowagową powietrza 5,3% i przepływ powietrza 1-2 m/s, a w ósmym etapie po osiągnięciu przez drewno wilgotności poniżej 10% następuje zmiana parametrów suszenia i wówczas temperatura wynosi 60°C, wilgotność równowagowa powietrza 5,0% i przepływ powietrza 1-2 m/s, zaś w szóstej fazie, gdy drewno osiągnie pożądaną wilgotność na poziomie 8%, następuje rozpoczęcie procesu obróbki wyrównawczej drewna, przy temperaturze klimatyzacji 55°C, wilgotności równowagowej powietrza 9,0% i przepływie powietrza 1-2 m/s w czasie od 12 do 24 godzin, zależnie od grubości suszonego drewna, po czym następuje faza schładzania drewna do temperatury od 20°C do 35°C, zależnie od panującej temperatury otoczenia, z prędkością 6°C/godzinę.